"共役ジエンに基づく単量体単位、下記式1で表される化合物に基づく単量体単位、及び、下記式2で表される化合物に基づく単量体単位を有する共役ジエン系重合体。式中、R11は水素原子又はヒドロカルビル基を表し、mは0又は1の整数を表し、R12はヒドロカルビレン基を表し、X1、X2及びX3は、それぞれ独立に、置換アミノ基、又は、置換基を有していてもよいヒドロカルビル基を表し、X1、X2及びX3の少なくとも1つが置換アミノ基である。式中、R21は水素原子又はヒドロカルビル基を表し、nは0又は1の整数を表し、R22はヒドロカルビレン基を表し、Aは置換アミノ基、又は、含窒素複素環基を表す。式1のR11が水素原子であり、式1のmが0である請求項1に記載の共役ジエン系重合体。式2のR21が水素原子であり、nが1であり、R22が下記式2-Yで表される基であり、Aが置換アミノ基である請求項1又は2に記載の共役ジエン系重合体。式中、rは0~5の整数を表し、rが1から5の整数である場合、CH2rはベンゼン環上の置換基であり、CH2rがAと結合し、rが0である場合、CH2rはベンゼン環とAとの結合を表す。共役ジエン系重合体のビニル結合量が、共役ジエンに基づく単量体単位の含有量を100モルとして、20モル以上70モル以下である請求項1~3のいずれかに記載の共役ジエン系重合体。共役ジエン系重合体を100重量として、式1で表される化合物に基づく単量体単位の含有量が0.01~20重量であり、式2で表される化合物に基づく単量体単位の含有量が0.01~20重量である請求項1~4のいずれかに記載の共役ジエン系重合体。請求項1~5のいずれかに記載の共役ジエン系重合体と補強剤とを含有し、補強剤の含有量が、共役ジエン系重合体100重量部あたり、10~150重量部である共役ジエン系重合体組成物。補強剤としてシリカとカーボンブラックとを含有し、シリカの含有量とカーボンブラックの含有量との重量比シリカの含有量:カーボンブラックの含有量が2:1~50:1である請求項6に記載の共役ジエン系重合体組成物。炭化水素溶媒中で、アルカリ金属触媒により、共役ジエン、下記式1で表される化合物及び下記式2で表される化合物を含む単量体成分を重合させる共役ジエン系重合体の製造方法。式中、R11は水素原子又はヒドロカルビル基を表し、mは0又は1の整数を表し、R12はヒドロカルビレン基を表し、X1、X2及びX3は、それぞれ独立に、置換アミノ基、又は、置換基を有していてもよいヒドロカルビル基を表し、X1、X2及びX3の少なくとも1つが置換アミノ基である。式中、R21は水素原子又はヒドロカルビル基を表し、nは0又は1の整数を表し、R22はヒドロカルビレン基を表し、Aは置換アミノ基、又は、含窒素複素環基を表す。式1のR11が水素原子であり、式1のmが0である請求項8に記載の共役ジエン系重合体の製造方法。式2のR21が水素原子であり、nが1であり、R22が下記式2-Yで表される基であり、Aが置換アミノ基である請求項8又は9に記載の共役ジエン系重合体の製造方法。式中、rは0~5の整数を表し、rが1から5の整数である場合、CH2rはベンゼン環上の置換基であり、CH2rがAと結合し、rが0である場合、CH2rはベンゼン環とAとの結合を表す。しかしながら、上記従来の共役ジエン系重合体を用いた重合体組成物は、省燃費性及び破断伸びにおいて必ずしも十分満足のいくものではなかった。かかる状況のもと、本発明が解決しようとする課題は、省燃費性及び破断伸びに優れる重合体組成物の調製に有用な共役ジエン系重合体、該共役ジエン系重合体と補強剤とを含有する重合体組成物、及び、該共役ジエン系重合体の製造方法を提供することにある。本発明の第1は、共役ジエンに基づく単量体単位、下記式1で表される化合物に基づく単量体単位、及び、下記式2で表される化合物に基づく単量体単位を有する共役ジエン系重合体にかかるものである。式中、R11は水素原子又はヒドロカルビル基を表し、mは0又は1の整数を表し、R12はヒドロカルビレン基を表し、X1、X2及びX3は、それぞれ独立に、置換アミノ基、又は、置換基を有していてもよいヒドロカルビル基を表し、X1、X2及びX3の少なくとも1つが置換アミノ基である。式中、R21は水素原子又はヒドロカルビル基を表し、nは0又は1の整数を表し、R22はヒドロカルビレン基を表し、Aは置換アミノ基、又は、含窒素複素環基を表す。本発明の第2は、上記の共役ジエン系重合体と補強剤とを含有する共役ジエン系重合体組成物にかかるものである。本発明の第3は、炭化水素溶媒中で、アルカリ金属触媒により、共役ジエン、上記式1で表される化合物及び上記式2で表される化合物を含む単量体成分を重合させる共役ジエン系重合体の製造方法にかかるものである。本発明により、省燃費性及び破断伸びに優れる重合体組成物の調製に有用な共役ジエン系重合体、該共役ジエン系重合体と補強剤とを含有する重合体組成物、及び、該共役ジエン系重合体の製造方法を提供することができる。本発明の共役ジエン系重合体は、共役ジエンに基づく単量体単位と下記式1で表される化合物に基づく単量体単位と、下記式2で表される化合物に基づく単量体単位とを有する共役ジエン系重合体である。式中、R11は水素原子又はヒドロカルビル基を表し、mは0又は1の整数を表し、R12はヒドロカルビレン基を表し、X1、X2及びX3は、それぞれ独立に、置換アミノ基、又は、置換基を有していてもよいヒドロカルビル基を表し、X1、X2及びX3の少なくとも1つが置換アミノ基である。式中、R21は水素原子又はヒドロカルビル基を表し、nは0又は1の整数を表し、R22はヒドロカルビレン基を表し、Aは置換アミノ基、又は、含窒素複素環基を表す。本明細書では、ヒドロカルビル基は炭化水素残基を表す。ヒドロカルビレン基は、2価の炭化水素残基を表す。含窒素複素環基は、含窒素複素環を有する化合物の複素環の炭素原子から1つの水素原子を除いた基を表し、含窒素複素環は、環を構成するヘテロ原子として窒素原子を有する複素環を表す。共役ジエンとしては、1,3-ブタジエン、イソプレン、1,3-ペンタジエン、2,3-ジメチル-1,3-ブタジエン、1,3-ヘキサジエンなどをあげることができ、これらは1種以上用いられる。共役ジエンとして、好ましくは、1,3-ブタジエン、イソプレンである。式1のR11は水素原子又はヒドロカルビル基を表す。R11のヒドロカルビル基としては、アルキル基、アルケニル基をあげることができる。アルキル基としては、メチル基、エチル基、n-プロピル基、イソプロピル基、n-ブチル基、sec-ブチル基、tert-ブチル基をあげることができ、好ましくはメチル基である。アルケニル基としては、ビニル基、アリル基、1-プロペニル基、1-メチルエテニル基をあげることができ、好ましくはビニル基である。R11として、好ましくは、水素原子、メチル基、ビニル基である。R12のヒドロカルビレン基としては、アルキレン基、アリレーン基、アリレーン基とアルキレン基とが結合した基をあげることができる。アルキレン基としては、メチレン基、エチレン基、トリメチレン基をあげることができる。好ましくは、メチレン基又はエチレン基である。アリレーン基としては、フェニレン基、ナフチレン基、ビフェニレン基をあげることができる。好ましくはフェニレン基である。アリレーン基とアルキレン基とが結合した基としては、フェニレン基とアルキレン基とが結合した基、ナフチレン基とアルキレン基とが結合した基、ビフェニレン基とアルキレン基とが結合した基をあげることができる。また、アリレーン基とアルキレン基とが結合した基は、式1のケイ素原子に、アルキレン基の炭素原子が結合することが好ましい。フェニレン基とアルキレン基とが結合した基フェニレン-アルキレン基としては、パラ-フェニレン-アルキレン基例えば、下式1aで表される基。、メタ-フェニレン-アルキレン基例えば、下式1bで表される基。、オルト-フェニレン-アルキレン基例えば、下式1cで表される基。をあげることができる。式中、qは、1~10の整数を表す。アリレーン基とアルキレン基とが結合した基としては、好ましくは、フェニレン基とアルキレン基とが結合した基であり、より好ましくは、上式1aで表される基、上式1bで表される基であり、更に好ましくは、パラ-フェニレン-メチレン基q=1である式1aで表される基、メタ-フェニレン-メチレン基q=1である式1bで表される基、パラ-フェニレン-エチレン基q=2である式1aで表される基、メタ-フェニレン-エチレン基q=2である式1bで表される基である。R11が水素原子又はメチル基であり、mが1である場合、R12は、好ましくは、アリレーン基とアルキレン基とが結合した基又はアリレーン基であり、より好ましくは、フェニレン基とアルキレン基とが結合した基又はフェニレン基であり、更に好ましくは、フェニレン基である。R11がビニル基であり、mが1である場合、R12は、好ましくは、アルキレン基であり、より好ましくは、メチレン基又はエチレン基ある。式1において、好ましくは、R11が水素原子であり、mが0である。X1、X2及びX3の置換基を有していてもよいヒドロカルビル基としては、酸素原子、窒素原子、及びケイ素原子からなる原子群より選択される少なくとも1つの原子を有していてもよいヒドロカルビル基をあげることができる。X1、X2及びX3のヒドロカルビル基としては、アルキル基、アルケニル基、アルキニル基、アリール基、アラルキル基をあげることができる。アルキル基としては、メチル基、エチル基、n-プロピル基、イソプロピル基、n-ブチル基、sec-ブチル基、tert-ブチル基をあげることができる。アルケニル基としては、ビニル基、アリル基、1-プロペニル基、1-メチルエテニル基をあげることができる。アルキニル基としては、エチニル基、プロパギル基をあげることができる。アリール基としては、フェニル基、トリル基、キシリル基をあげることができる。アラルキル基としては、ベンジル基をあげることができる。ヒドロカルビル基として、好ましくはアルキル基である。X1、X2及びX3の酸素原子を有するヒドロカルビル基としては、メトキシメチル基、メトキシエチル基、エトキシメチル基、エトキシエチル基などのアルコキシアルキル基をあげることができる。X1、X2及びX3の窒素原子を有するヒドロカルビル基としては、ジメチルアミノメチル基、ジメチルアミノエチル基、ジエチルアミノメチル基、ジエチルアミノエチル基などのジアルキルアミノアルキル基をあげることができる。X1、X2及びX3のケイ素原子を有するヒドロカルビル基としては、トリメチルシリルメチル基、トリメチルシリルエチル基、トリエチルシリルメチル基、トリエチルシリルエチル基などのトリアルキルシリルアルキル基をあげることができる。X1、X2及びX3の置換基を有していてもよいヒドロカルビル基の炭素原子数は、好ましくは1~10であり、より好ましくは1~4である。X1、X2及びX3の置換基を有していてもよいヒドロカルビル基としては、好ましくは、アルキル基又はアルコキシアルキル基である。アルキル基としては、好ましくは炭素原子数が1~4のアルキル基であり、より好ましくはメチル基又はエチル基である。アルコキシアルキル基としては、好ましくは、炭素原子数2~4のアルコキシアルキル基である。X1、X2及びX3の置換アミノ基として、好ましくは下記式1-Xで表される基である。式中、R13及びR14は、それぞれ、ヒドロカルビル基、又は、トリヒドロカルビルシリル基、あるいは、R13とR14とが結合して、窒素原子及び/又は酸素原子をヘテロ原子として有していてもよいヒドロカルビレン基、又は、R13とR14は1つの基であって、窒素原子に二重結合で結合する基を表す。R13及びR14のヒドロカルビル基としては、アルキル基、アルケニル基、アルキニル基、アリール基、アラルキル基をあげることができる。アルキル基としては、メチル基、エチル基、n-プロピル基、イソプロピル基、n-ブチル基、sec-ブチル基、tert-ブチル基をあげることができる。アルケニル基としては、ビニル基、アリル基、1-プロペニル基、1-メチルエテニル基をあげることができる。アルキニル基としては、エチニル基、プロパギル基をあげることができる。アリール基としては、フェニル基、トリル基、キシリル基をあげることができる。アラルキル基としては、ベンジル基をあげることができる。R13及びR14のヒドロカルビル基の炭素原子数は、好ましくは1~10であり、より好ましくは1~4であり、更に好ましくは1~2である。R13及びR14のヒドロカルビル基としては、好ましくはアルキル基であり、より好ましくは直鎖アルキル基である。R13及びR14のトリヒドロカルビルシリル基としては、トリメチルシリル基、トリエチルシリル基、トリイソプロピルシリル基、tert-ブチルジメチルシリル基などのトリアルキルシリル基をあげることができる。R13及びR14のトリヒドロカルビルシリル基としては、好ましくは、炭素原子数が3~9のトリアルキルシリル基であり、より好ましくは、ケイ素原子に結合したアルキル基が炭素原子数1~3のアルキル基であるトリアルキルシリル基であり、更に好ましくは、トリメチルシリル基である。R13及びR14が結合した窒素原子及び/又は酸素原子をヘテロ原子として有していてもよいヒドロカルビレン基としては、ヒドロカルビレン基、窒素原子を有するヒドロカルビレン基、酸素原子を有するヒドロカルビレン基などをあげることができる。ヒドロカルビレン基としては、エチレン基、トリメチレン基、テトラメチレン基、ペンタメチレン基、ヘキサメチレン基などのアルキレン基をあげることができる。窒素原子を有するヒドロカルビレン基としては、-CH2CH2-NH-CH2-で表される基、-CH2CH2-N=CH-で表される基、-CH=CH-N=CH-で表される基、-CH2CH2-NH-CH2CH2-で表される基をあげることができる。酸素原子を有するヒドロカルビレン基としては、-CH2CH2-O-CH2CH2-で表される基をあげることができる。R13及びR14が結合した基の炭素原子数は、好ましくは2~20であり、より好ましくは2~7であり、更に好ましくは4~6である。R13及びR14が結合した窒素原子及び/又は酸素原子をヘテロ原子として有していてもよいヒドロカルビレン基としては、好ましくはヒドロカルビレン基であり、より好ましくはアルキレン基であり、更に好ましくはポリメチレン基である。R13及びR14が窒素原子に二重結合で結合する1つの基としては、エチリデン基、プロピリデン基、ブチリデン基、1-メチルエチリデン基、1-メチルプロピリデン基、1,3-ジメチルブチリデン基などのヒドロカルビリデン基をあげることができる。R13及びR14が窒素原子に二重結合で結合する1つの基の炭素原子数は、好ましくは2~20であり、より好ましくは2~6である。R13及びR14としては、好ましくは、アルキル基、トリアルキルシリル基、R13とR14とが結合したアルキレン基であり、より好ましくはアルキル基である。式1-Xで表される基としては、非環状アミノ基、環状アミノ基をあげることができる。非環状アミノ基としては、ジアルキルアミノ基、ビストリアルキルシリルアミノ基をあげることができる。ジアルキルアミノ基としては、ジメチルアミノ基、ジエチルアミノ基、ジn-プロピルアミノ基、ジイソプロピルアミノ基、ジn-ブチルアミノ基、ジsec-ブチルアミノ基、ジtert-ブチルアミノ基、エチルメチルアミノ基をあげることができる。ビストリアルキルシリルアミノ基としては、ビストリメチルシリルアミノ基、ビスt-ブチルジメチルシリルアミノ基をあげることができる。非環状アミノ基としては、エチリデンアミノ基、1-メチルプロピリデンアミノ基、1,3-ジメチルブチリデンアミノ基、1-メチルエチリデンアミノ基、4-N,N-ジメチルアミノベンジリデンアミノ基をあげることができる。環状アミノ基としては、1-アジリジニル基、1-アゼチジニル基、1-ピロリジニル基、1-ピペリジニル基、1-ヘキサメチレンイミノ基、1-ヘプタメチレンイミノ基、1-オクタメチレンイミノ基、1-デカメチレンイミノ基、1-ドデカメチレンイミノ基等の1-ポリメチレンイミノ基があげられる。また、1-ピロリル基、1-ピラゾリジニル基、1-イミダゾリジニル基、1-ピラゾリル基、1-イミダゾリル基、4,5-ジヒドロ-1-イミダゾリル基、1-ピペラジニル基、モルホリノ基があげられる。式1-Xで表される基としては、好ましくは、非環状アミノ基であり、より好ましくは、ジアルキルアミノ基である。ジアルキルアミノ基として、好ましくは、ジメチルアミノ基、ジエチルアミノ基、ジn-プロピルアミノ基、ジn-ブチルアミノ基であり、より好ましくは、ジメチルアミノ基、ジエチルアミノ基である。式1のX1、X2及びX3の少なくとも1つが置換アミノ基であり、好ましくは、X1、X2及びX3の2つ以上が、置換アミノ基であり、より好ましくは、X1、X2及びX3の2つが、置換アミノ基である。式1で表される化合物としては、R11が水素原子であり、X1、X2及びX3のうち1つがジアルキルアミノ基である化合物として、次の化合物をあげることができる。mが0である化合物:ジメチルアミノジメチルビニルシラン、ジエチルアミノジメチルビニルシラン、ジ-n-プロピルアミノジメチルビニルシラン、ジ-n-ブチルアミノジメチルビニルシラン、ジメチルアミノジエチルビニルシラン、ジエチルアミノジエチルビニルシラン、ジ-n-プロピルアミノジエチルビニルシラン、ジ-n-ブチルアミノジエチルビニルシラン。mが1である化合物:ジメチルアミノジメチル-4-ビニルフェニルシラン、ジメチルアミノジメチル-3-ビニルフェニルシラン、ジエチルアミノジメチル-4-ビニルフェニルシラン、ジエチルアミノジメチル-3-ビニルフェニルシラン、ジ-n-プロピルアミノジメチル-4-ビニルフェニルシラン、ジ-n-プロピルアミノジメチル-3-ビニルフェニルシラン、ジ-n-ブチルアミノジメチル-4-ビニルフェニルシラン、ジ-n-ブチルアミノジメチル-3-ビニルフェニルシラン、ジメチルアミノジエチル-4-ビニルフェニルシラン、ジメチルアミノジエチル-3-ビニルフェニルシラン、ジエチルアミノジエチル-4-ビニルフェニルシラン、ジエチルアミノジエチル-3-ビニルフェニルシラン、ジ-n-プロピルアミノジエチル-4-ビニルフェニルシラン、ジ-n-プロピルアミノジエチル-3-ビニルフェニルシラン、ジ-n-ブチルアミノジエチル-4-ビニルフェニルシラン、ジ-n-ブチルアミノジエチル-3-ビニルフェニルシラン。式1で表される化合物としては、R11が水素原子であり、X1、X2及びX3のうち2つがジアルキルアミノ基である化合物として、次の化合物をあげることができる。mが0である化合物:ビスジメチルアミノメチルビニルシラン、ビスジエチルアミノメチルビニルシラン、ビスジ-n-プロピルアミノメチルビニルシラン、ビスジ-n-ブチルアミノメチルビニルシラン、ビスジメチルアミノエチルビニルシラン、ビスジエチルアミノエチルビニルシラン、ビスジ-n-プロピルアミノエチルビニルシラン、ビスジ-n-ブチルアミノエチルビニルシラン。mが1である化合物:ビスジメチルアミノメチル-4-ビニルフェニルシラン、ビスジメチルアミノメチル-3-ビニルフェニルシラン、ビスジエチルアミノメチル-4-ビニルフェニルシラン、ビスジエチルアミノメチル-3-ビニルフェニルシラン、ビスジ-n-プロピルアミノメチル-4-ビニルフェニルシラン、ビスジ-n-プロピルアミノメチル-3-ビニルフェニルシラン、ビスジ-n-ブチルアミノメチル-4-ビニルフェニルシラン、ビスジ-n-ブチルアミノメチル-3-ビニルフェニルシラン、ビスジメチルアミノエチル-4-ビニルフェニルシラン、ビスジメチルアミノエチル-3-ビニルフェニルシラン、ビスジエチルアミノエチル-4-ビニルフェニルシラン、ビスジエチルアミノエチル-3-ビニルフェニルシラン、ビスジ-n-プロピルアミノエチル-4-ビニルフェニルシラン、ビスジ-n-プロピルアミノエチル-3-ビニルフェニルシラン、ビスジ-n-ブチルアミノエチル-4-ビニルフェニルシラン、ビスジ-n-ブチルアミノエチル-3-ビニルフェニルシラン。式1で表される化合物としては、R11がメチル基であり、X1、X2及びX3のうち2つがジアルキルアミノ基である化合物として、次の化合物をあげることができる。mが1である化合物:ビスジメチルアミノメチル-4-イソプロペニルフェニルシラン、ビスジメチルアミノメチル-3-イソプロペニルフェニルシラン、ビスジエチルアミノメチル-4-イソプロペニルフェニルシラン、ビスジエチルアミノメチル-3-イソプロペニルフェニルシラン、ビスジ-n-プロピルアミノメチル-4-イソプロペニルフェニルシラン、ビスジ-n-プロピルアミノメチル-3-イソプロペニルフェニルシラン、ビスジ-n-ブチルアミノメチル-4-イソプロペニルフェニルシラン、ビスジ-n-ブチルアミノメチル-3-イソプロペニルフェニルシラン、ビスジメチルアミノエチル-4-イソプロペニルフェニルシラン、ビスジメチルアミノエチル-3-イソプロペニルフェニルシラン、ビスジエチルアミノエチル-4-イソプロペニルフェニルシラン、ビスジエチルアミノエチル-3-イソプロペニルフェニルシラン、ビスジ-n-プロピルアミノエチル-4-イソプロペニルフェニルシラン、ビスジ-n-プロピルアミノエチル-3-イソプロペニルフェニルシラン、ビスジ-n-ブチルアミノエチル-4-イソプロペニルフェニルシラン、ビスジ-n-ブチルアミノエチル-3-イソプロペニルフェニルシラン。式1で表される化合物としては、R11がビニル基であり、X1、X2及びX3のうち2つがジアルキルアミノ基である化合物として、次の化合物をあげることができる。mが0である化合物:ビスジメチルアミノメチル1-メチレン-2-プロペニルシラン、ビスジエチルアミノメチル1-メチレン-2-プロペニルシラン、ビスジ-n-プロピルアミノメチル1-メチレン-2-プロペニルシラン、ビスジ-n-ブチルアミノメチル1-メチレン-2-プロペニルシラン、ビスジメチルアミノエチル1-メチレン-2-プロペニルシラン、ビスジエチルアミノエチル1-メチレン-2-プロペニルシラン、ビスジ-n-プロピルアミノエチル1-メチレン-2-プロペニルシラン、ビスジ-n-ブチルアミノエチル1-メチレン-2-プロペニルシラン。式1で表される化合物としては、R11が水素原子であり、X1、X2及びX3の3つがジアルキルアミノ基である化合物として、次の化合物をあげることができる。mが0である化合物:トリスジメチルアミノビニルシラン、トリスジエチルアミノビニルシラン、トリスジ-n-プロピルアミノビニルシラン、トリスジ-n-ブチルアミノビニルシラン、mが1である化合物:トリスジメチルアミノ-4-ビニルフェニルシラン、トリスジメチルアミノ-3-ビニルフェニルシラン、トリスジエチルアミノ-4-ビニルフェニルシラン、トリスジエチルアミノ-3-ビニルフェニルシラン、トリスジ-n-プロピルアミノ-4-ビニルフェニルシラン、トリスジ-n-プロピルアミノ-3-ビニルフェニルシラン、トリスジ-n-ブチルアミノ-4-ビニルフェニルシラン、トリスジ-n-ブチルアミノ-3-ビニルフェニルシラン。式1で表される化合物としては、R11がメチル基であり、X1、X2及びX3の3つがジアルキルアミノ基である化合物として、次の化合物をあげることができる。mが1である化合物:トリスジメチルアミノ-4-イソプロペニルフェニルシラン、トリスジメチルアミノ-3-イソプロペニルフェニルシラン、トリスジエチルアミノ-4-イソプロペニルフェニルシラン、トリスジエチルアミノ-3-イソプロペニルフェニルシラン、トリスジ-n-プロピルアミノ-4-イソプロペニルフェニルシラン、トリスジ-n-プロピルアミノ-3-イソプロペニルフェニルシラン、トリスジ-n-ブチルアミノ-4-イソプロペニルフェニルシラン、トリスジ-n-ブチルアミノ-3-イソプロペニルフェニルシラン。式1で表される化合物としては、R11がビニル基であり、X1、X2及びX3の3つがジアルキルアミノ基である化合物として、次の化合物をあげることができる。mが0である化合物:トリスジメチルアミノ1-メチレン-2-プロペニルシラン、トリスジエチルアミノ1-メチレン-2-プロペニルシラン、トリスジ-n-プロピルアミノ1-メチレン-2-プロペニルシラン、トリスジ-n-ブチルアミノ1-メチレン-2-プロペニルシラン。式1で表される化合物としては、好ましくは、X1、X2及びX3のうち2つがジアルキルアミノ基である化合物であり、より好ましくは、R11が水素原子であり、m=0である化合物である。更に好ましくは、X1、X2及びX3のうち残りの1つがアルキル基又はアルコキシアルキル基である化合物である。特に好ましくは、ビスジメチルアミノメチルビニルシラン、ビスジエチルアミノメチルビニルシラン、ビスジ-n-プロピルアミノメチルビニルシラン、ビスジ-n-ブチルアミノメチルビニルシラン、ビスジメチルアミノエチルビニルシラン、ビスジエチルアミノエチルビニルシラン、ビスジ-n-プロピルアミノエチルビニルシラン、ビスジ-n-ブチルアミノエチルビニルシランである。上記式2のR21は水素原子又はヒドロカルビル基を表す。R21のヒドロカルビル基としては、アルキル基、アルケニル基をあげることができる。アルキル基としては、メチル基、エチル基、n-プロピル基、イソプロピル基、n-ブチル基、sec-ブチル基、tert-ブチル基をあげることができ、好ましくはメチル基である。アルケニル基としては、ビニル基、アリル基、1-プロペニル基、1-メチルエテニル基をあげることができ、好ましくはビニル基である。R21として、好ましくは、水素原子、メチル基、ビニル基である。R22のヒドロカルビレン基としては、アルキレン基、アリレーン基、アリレーン基とアルキレン基とが結合した基をあげることができる。アルキレン基としては、メチレン基、エチレン基、トリメチレン基をあげることができる。好ましくは、メチレン基又はエチレン基である。アリレーン基としては、フェニレン基、ナフチレン基、ビフェニレン基をあげることができる。好ましくはフェニレン基である。アリレーン基とアルキレン基とが結合した基としては、フェニレン基とアルキレン基とが結合した基、ナフチレン基とアルキレン基とが結合した基、ビフェニレン基とアルキレン基とが結合した基をあげることができ、好ましくはフェニレン基とアルキレン基が結合した基である。また、アリレーン基とアルキレン基とが結合した基は、式2のR21が結合している炭素原子に、アリレーン基の炭素原子が結合することが好ましい。フェニレン基とアルキレン基とが結合した基フェニレン-アルキレン基では、水素原子が除かれたベンゼン環上の炭素原子とアルキレン基が結合するフェニレン基との位置によって、パラ-フェニレン-アルキレン基例えば、下式2aで表される基。、メタ-フェニレン-アルキレン基例えば、下式2bで表される基。、オルト-フェニレン-アルキレン基例えば、下式2cで表される基。をあげることができる。式中、sは1~10の整数を表す。アリレーン基とアルキレン基とが結合した基としては、好ましくは、フェニレン基とアルキレン基とが結合した基であり、より好ましくは、上式2aで表される基、上式2bで表される基であり、更に好ましくは、パラ-フェニレン-メチレン基s=1である式2aで表される基、メタ-フェニレン-メチレン基s=1である式2bで表される基、パラ-フェニレン-エチレン基s=2である式2aで表される基、メタ-フェニレン-エチレン基s=2である式2bで表される基である。R21が水素原子又はメチル基であり、nが1である場合、R22は、好ましくは、アリレーン基とアルキレン基とが結合した基又はアリレーン基であり、より好ましくは、フェニレン基とアルキレン基とが結合した基又はフェニレン基であり、更に好ましくは、下記式2-Yで表される基であり、特に好ましくは、下記式2-Yaで表される基又は下記式2-Ybで表される基である。また、式中rは0~5であり、好ましくは0~2である。式中、rは0~5の整数を表し、rが1から5の整数である場合、CH2rはベンゼン環上の置換基であり、CH2rがAと結合し、rが0である場合、CH2rはベンゼン環とAとの結合を表す。式中、rは0~5の整数を表し、rが1から5の整数である場合、CH2rがAと結合し、rが0である場合、CH2rはベンゼン環とAとの結合を表す。R21がビニル基であり、nが1の場合、R22は、好ましくはアルキレン基であり、より好ましくはメチレン基又はエチレン基ある。Aは、置換アミノ基、又は、含窒素複素環基を表す。Aの置換アミノ基としては、好ましくは下記式2-Xで表される基である。式中、R23及びR24は、それぞれ、ヒドロカルビル基、又は、トリヒドロカルビルシリル基、あるいは、R23とR24とが結合して、窒素原子及び/又は酸素原子をヘテロ原子として有していてもよいヒドロカルビレン基、又は、R23とR24は1つの基であって、窒素原子に二重結合で結合する基を表す。R23及びR24のヒドロカルビル基としては、アルキル基、アルケニル基、アルキニル基、アリール基、アラルキル基をあげることができる。アルキル基としては、メチル基、エチル基、n-プロピル基、イソプロピル基、n-ブチル基、sec-ブチル基、tert-ブチル基をあげることができる。アルケニル基としては、ビニル基、アリル基、1-プロペニル基、1-メチルエテニル基をあげることができる。アルキニル基としては、エチニル基、プロパギル基をあげることができる。アリール基としては、フェニル基、トリル基、キシリル基をあげることができる。アラルキル基としては、ベンジル基をあげることができる。R23及びR24のヒドロカルビル基の炭素原子数は、好ましくは1~10であり、より好ましくは1~4であり、更に好ましくは1~2である。R23及びR24のヒドロカルビル基としては、好ましくは、アルキル基、アルケニル基であり、より好ましくは、アルキル基であり、更に好ましくは、直鎖アルキル基である。R23及びR24のトリヒドロカルビルシリル基としては、トリメチルシリル基、トリエチルシリル基、トリイソプロピルシリル基、tert-ブチルジメチルシリル基などのトリアルキルシリル基をあげることができる。R23及びR24のトリヒドロカルビルシリル基としては、好ましくは、炭素原子数が3~9のトリアルキルシリル基であり、より好ましくは、ケイ素原子に結合したアルキル基が炭素原子数1~4のアルキル基であるトリアルキルシリル基であり、更に好ましくは、トリメチルシリル基である。R23及びR24が結合した窒素原子及び/又は酸素原子をヘテロ原子として有していてもよいヒドロカルビレン基としては、ヒドロカルビレン基、窒素原子を有するヒドロカルビレン基、酸素原子を有するヒドロカルビレン基などをあげることができる。ヒドロカルビレン基としては、エチレン基、トリメチレン基、テトラメチレン基、ペンタメチレン基、ヘキサメチレン基などのアルキレン基をあげることができる。窒素原子を有するヒドロカルビレン基としては、-CH2CH2-NH-CH2-で表される基、-CH2CH2-N=CH-で表される基、-CH=CH-N=CH-で表される基、-CH2CH2-NH-CH2CH2-で表される基をあげることができる。酸素原子を有するヒドロカルビレン基としては、-CH2CH2-O-CH2CH2-で表される基をあげることができる。R23及びR24が結合した基の炭素原子数は、好ましくは2~20であり、より好ましくは2~7であり、更に好ましくは4~6である。R23及びR24が結合した窒素原子及び/又は酸素原子をヘテロ原子として有していてもよいヒドロカルビレン基としては、好ましくはヒドロカルビレン基であり、より好ましくはアルキレン基であり、更に好ましくはポリメチレン基である。R23及びR24が窒素原子に二重結合で結合する1つの基としては、エチリデン基、プロピリデン基、ブチリデン基、1-メチルエチリデン基、1-メチルプロピリデン基、1,3-ジメチルブチリデン基などのヒドロカルビリデン基をあげることができる。R23及びR24が窒素原子に二重結合で結合する1つの基の炭素原子数は、好ましくは2~20であり、より好ましくは2~6である。R23及びR24としては、好ましくは、ヒドロカルビル基、トリヒドロカルビルシリル基、R23とR24とが結合したヒドロカルビレン基である。式2-Xで表される基としては、非環状アミノ基、環状アミノ基をあげることができる。非環状アミノ基としては、ジアルキルアミノ基、ビストリアルキルシリルアミノ基をあげることができる。ジアルキルアミノ基としては、ジメチルアミノ基、ジエチルアミノ基、ジn-プロピルアミノ基、ジイソプロピルアミノ基、ジn-ブチルアミノ基、ジsec-ブチルアミノ基、ジtert-ブチルアミノ基、エチルメチルアミノ基をあげることができる。ビストリアルキルシリルアミノ基としては、ビストリメチルシリルアミノ基、ビスtert-ブチルジメチルシリルアミノ基をあげることができる。該非環状アミノ基としては、エチリデンアミノ基、1-メチルプロピリデンアミノ基、1,3-ジメチルブチリデンアミノ基、1-メチルエチリデンアミノ基、4-N,N-ジメチルアミノベンジリデンアミノ基をあげることができる。環状アミノ基としては、1-アジリジニル基、1-アゼチジニル基、1-ピロリジニル基、1-ピペリジニル基、1-ヘキサメチレンイミノ基、1-イミダゾリル基、4,5-ジヒドロ-1-イミダゾリル基、1-ピロリル基、1-ピラゾリル基、1-イミダゾリジニル基、1-ピペラジニル基、モルホリノ基をあげることができる。式2-Xで表される基としては、好ましくは、R23及びR24がヒドロカルビル基である基、R23及びR24がトリヒドロカルビルシリル基である基、R23及びR24が結合したヒドロカルビレン基である基である。より好ましくは、R23及びR24が直鎖アルキル基である基、R23及びR24がトリアルキルシリル基である基、R23及びR24が結合したポリメチレン基である基である。式2-Xで表される基としては、更に好ましくは、ジメチルアミノ基、ジエチルアミノ基、ジn-プロピルアミノ基、ジn-ブチルアミノ基、ビストリメチルシリルアミノ基、ビスtert-ブチルジメチルシリルアミノ基、1-ピロリジニル基、1-ピペリジニル基、1-ヘキサメチレンイミノ基である。Aの含窒素複素環基としては、含窒素脂環族複素環基、含窒素芳香族複素環基をあげることができる。Aの含窒素脂環族複素環基としては、環を構成するヘテロ原子として窒素原子のみを有する基、環を構成するヘテロ原子として窒素原子と酸素原子を有する基、環を構成するヘテロ原子として窒素原子と硫黄原子を有する基などをあげることができる。環を構成するヘテロ原子として窒素原子のみを有する含窒素脂環族複素環基としては、アジリジン環を有する基、アゼチジン環を有する基、ピロリジン環を有する基、ピペリジン環を有する基、ヘキサメチレンイミン環を有する基、イミダゾリジン環を有する基、ピペラジン環を有する基、ピラゾリジン環を有する基などをあげることができる。アジリジン環を有する基としては、1-アルキル-2-アジリジニル基をあげることができる。アゼチジン環を有する基としては、1-アルキル-2-アゼチジニル基、1-アルキル-3-アゼチジニル基をあげることができる。ピロリジン環を有する基としては、1-アルキル-2-ピロリジニル基、1-アルキル-3-ピロリジニル基をあげることができる。ピペリジン環を有する基としては、1-アルキル-2-ピペリジニル基、1-アルキル-3-ピペリジニル基、1-アルキル-4-ピペリジニル基をあげることができる。ヘキサメチレンイミン環を有する基としては、1-アルキル-2-ヘキサメチレンイミノ基、1-アルキル-3-ヘキサメチレンイミノ基、1-アルキル-4-ヘキサメチレンイミノ基をあげることができる。イミダゾリジン環を有する基としては、1,3-ジアルキル-2-イミダゾリジル基、1,3-ジアルキル-4-イミダゾリジル基をあげることができる。ピペラジン環を有する基としては、1,4-ジアルキル-2-ピペラジニル基をあげることができる。ピラゾリジン環を有する基としては、1,2-ジアルキル-3-ピラゾリジル基、1,2-ジアルキル-4-ピラゾリジル基をあげることができる。環を構成するヘテロ原子として窒素原子と酸素原子を有する含窒素脂環族複素環基としては、モルホリン環を有する基、イソオキサゾリジン環を有する基などをあげることができる。モルホリン環を有する基としては、1-アルキル-2-モルホリノ基、1-アルキル-3-モルホリノ基をあげることができる。イソオキサゾリジン環を有する基としては、1-アルキル-3-イソオキサゾリジニル基、1-アルキル-4-イソオキサゾリジニル基、1-アルキル-5-イソオキサゾリジニル基をあげることができる。環を構成するヘテロ原子として窒素原子と硫黄原子を有する含窒素脂環族複素環基としては、チオモルホリン環を有する基、イソチアゾリジン環を有する基をあげることができる。チオモルホリン環を有する基としては、1-アルキル-2-チオモルホリノ基、1-アルキル-3-チオモルホリノ基をあげることができる。イソチアゾリジン環を有する基としては、1-アルキル-3-イソチアゾリジニル基、1-アルキル-4-イソチアゾリジニル基、1-アルキル-5-イソチアゾリジニル基をあげることができる。Aの含窒素芳香族複素環基としては、環を構成するヘテロ原子として窒素原子のみを有する基、環を構成するヘテロ原子として窒素原子と酸素原子を有する基、環を構成するヘテロ原子として窒素原子と硫黄原子を有する基などをあげることができる。環を構成するヘテロ原子として窒素原子のみを有する含窒素芳香族複素環基としては、ピロール環を有する基、イミダゾール環を有する基、ピラゾール環を有する基、ピリジン環を有する基、ピリダジン環を有する基、ピリミジン環を有する基、ピラジン環を有する基、キノリン環を有する基、イソキノリン環を有する基、シンノリン環を有する基、キナゾリン環を有する基、フタラジン環を有する基などをあげることができる。ピロール環を有する基としては、2-ピロリル基、3-ピロリル基、2-1-メチルピロリル基、3-1-メチルピロリル基をあげることができる。イミダゾール環を有する基としては、2-イミダゾリル基、4-イミダゾリル基、5-イミダゾリル基、2-1-メチルイミダゾリル基、4-1-メチルイミダゾリル基、5-1-メチルイミダゾリル基をあげることができる。ピラゾール環を有する基としては、3-ピラゾリル基、4-ピラゾリル基、5-ピラゾリル基、3-1-メチルピラゾリル基、4-1-メチルピラゾリル基、5-1-メチルピラゾリル基をあげることができる。ピリジン環を有する基としては、2-ピリジル基、3-ピリジル基、4-ピリジル基をあげることができる。ピリダジン環を有する基としては、3-ピリダジル基、4-ピリダジル基をあげることができる。ピリミジン環を有する基としては、2-ピリミジル基、4-ピリミジル基、5-ピリミジル基をあげることができる。ピラジン環を有する基としては、2-ピラジル基をあげることができる。キノリン環を有する基としては、2-キノリル基、3-キノリル基、4-キノリル基、5-キノリル基、6-キノリル基、7-キノリル基、8-キノリル基をあげることができる。イソキノリン環を有する基としては、1-イソキノリル基、3-イソキノリル基、4-イソキノリル基、5-イソキノリル基、6-イソキノリル基、7-イソキノリル基、8-イソキノリル基をあげることができる。シンノリン環を有する基としては、3-シンノリニル基、4-シンノリニル基、5-シンノリニル基、6-シンノリニル基、7-シンノリニル基、8-シンノリニル基をあげることができる。キナゾリン環を有する基としては、2-キナゾリニル基、4-キナゾリニル基、5-キナゾリニル基、6-キナゾリニル基、7-キナゾリニル基、8-キナゾリニル基をあげることができる。フタラジン環を有する基としては、1-フタラジニル基、5-フタラジニル基、6-フタラジニル基をあげることができる。環を構成するヘテロ原子として窒素原子のみを有する含窒素芳香族複素環基としては、好ましくは、イミダゾール環を有する基、ピリジン環を有する基、キノリン環を有する基である。環を構成するヘテロ原子として窒素原子と酸素原子を有する含窒素芳香族複素環基としては、オキサゾール環を有する基、イソオキサゾール環を有する基をあげることができる。オキサゾール環を有する基としては、2-オキサゾリル基、4-オキサゾリル基、5-オキサゾリル基をあげることができる。イソオキサゾール環を有する基としては、3-イソオキサゾリル基、4-イソオキサゾリル基、5-イソオキサゾリル基をあげることができる。環を構成するヘテロ原子として窒素原子と酸素原子を有する含窒素芳香族複素環基としては、好ましくは、オキサゾール環を有する基である。環を構成するヘテロ原子として窒素原子と硫黄原子を有する含窒素芳香族複素環基としては、チアゾール環を有する基、イソチアゾール環を有する基などをあげることができる。チアゾール環を有する基としては、2-チアゾリル基、4-チアゾリル基、5-チアゾリル基をあげることができる。イソチアゾール環を有する基としては、3-イソチアゾリル基、4-イソチアゾリル基、5-イソチアゾリル基をあげることができる。環を構成するヘテロ原子として窒素原子と硫黄原子を有する含窒素芳香族複素環基としては、好ましくは、チアゾール環を有する基である。Aの含窒素複素環基としては、好ましくは、含窒素芳香族複素環基であり、より好ましくは、環を構成するヘテロ原子として窒素原子のみを有する含窒素芳香族複素環基であり、更に好ましくは、イミダゾール環を有する基、ピリジン環を有する基、キノリン環を有する基であり、特に好ましくはピリジン環を有する基である。式2で表される化合物としては、R21が水素原子であり、nが0であり、Aが置換アミノ基である化合物として、次の化合物をあげることができる。1-ビニルピロリジン、1-ビニルピペリジン、1-ビニルヘキサメチレンイミン、1-ビニルピペラジン、1-ビニルピロール、1-ビニルイミダゾール、1-ビニルピラゾール、ビニルキノリン。式2で表される化合物としては、R21が水素原子であり、nが1であり、R22が式2-Yで表される基であり、Aが置換アミノ基である化合物として、次の化合物をあげることができる。式2-Yのrが0である化合物:4-N,N-ジメチルアミノスチレン、3-N,N-ジメチルアミノスチレン、4-N,N-ジエチルアミノスチレン、3-N,N-ジエチルアミノスチレン、4-N,N-ジ-n-プロピルアミノスチレン、3-N,N-ジ-n-プロピルアミノスチレン、4-N,N-ジ-n-ブチルアミノスチレン、3-N,N-ジ-n-ブチルアミノスチレン、4-N,N-ジアリルアミノスチレン、3-N,N-ジアリルアミノスチレン、4-N,N-ビストリメチルシリルアミノスチレン、3-N,N-ビストリメチルシリルアミノスチレン、4-N,N-ビスtert-ブチルジメチルシリルアミノスチレン、3-N,N-ビスtert-ブチルジメチルシリルアミノスチレン、4-1-アジリジニルスチレン、3-1-アジリジニルスチレン、4-1-ピロリジニルスチレン、3-1-ピロリジニルスチレン、4-1-ピペリジニルスチレン、3-1-ピペリジニルスチレン、4-1-ヘキサメチレンイミノスチレン、3-1-ヘキサメチレンイミノスチレン。式2-Yのrが1である化合物:4-N,N-ジメチルアミノメチルスチレン、3-N,N-ジメチルアミノメチルスチレン、4-N,N-ジエチルアミノメチルスチレン、3-N,N-ジエチルアミノメチルスチレン、4-N,N-ジ-n-プロピルアミノメチルスチレン、3-N,N-ジ-n-プロピルアミノメチルスチレン、4-N,N-ジ-n-ブチルアミノメチルスチレン、3-N,N-ジ-n-ブチルアミノメチルスチレン、4-N,N-ジアリルアミノメチルスチレン、3-N,N-ジアリルアミノメチルスチレン、4-N,N-ビストリメチルシリルアミノメチルスチレン、3-N,N-ビストリメチルシリルアミノメチルスチレン、4-N,N-ビスtert-ブチルジメチルシリルアミノメチルスチレン、3-N,N-ビスtert-ブチルジメチルシリルアミノメチルスチレン、4-1-アジリジニルメチルスチレン、3-1-アジリジニルメチルスチレン、4-1-ピロリジニルメチルスチレン、3-1-ピロリジニルメチルスチレン、4-1-ピペリジニルメチルスチレン、3-1-ピペリジニルメチルスチレン、4-1-ヘキサメチレンイミノメチルスチレン、3-1-ヘキサメチレンイミノメチルスチレン。式2-Yのrが2である化合物:4-N,N-ジメチルアミノエチルスチレン、3-N,N-ジメチルアミノエチルスチレン、4-N,N-ジエチルアミノエチルスチレン、3-N,N-ジエチルアミノエチルスチレン、4-N,N-ジ-n-プロピルアミノエチルスチレン、3-N,N-ジ-n-プロピルアミノエチルスチレン、4-N,N-ジ-n-ブチルアミノエチルスチレン、3-N,N-ジ-n-ブチルアミノエチルスチレン、4-N,N-ジアリルアミノエチルスチレン、3-N,N-ジアリルアミノエチルスチレン、4-N,N-ビストリメチルシリルアミノエチルスチレン、3-N,N-ビストリメチルシリルアミノエチルスチレン、4-N,N-ビスtert-ブチルジメチルシリルアミノエチルスチレン、3-N,N-ビスtert-ブチルジメチルシリルアミノエチルスチレン、4-1-アジリジニルエチルスチレン、3-1-アジリジニルエチルスチレン、4-1-ピロリジニルエチルスチレン、3-1-ピロリジニルエチルスチレン、4-1-ピペリジニルエチルスチレン、3-1-ピペリジニルエチルスチレン、4-1-ヘキサメチレンイミノエチルスチレン、3-1-ヘキサメチレンイミノエチルスチレン。式2で表される化合物としては、R21がメチル基であり、nが0であり、Aが置換アミノ基である化合物として、次の化合物をあげることができる。1-イソプロペニルピロリジン、1-イソプロペニルピペリジン、1-イソプロペニルヘキサメチレンイミン、1-イソプロペニルピペラジン、1-イソプロペニルピロール、1-イソプロペニルイミダゾール、1-イソプロペニルピラゾール、イソプロペニルキノリン。式2で表される化合物としては、R21がメチル基であり、nが1であり、R22が式2-Yで表される基であり、Aが置換アミノ基である化合物として、次の化合物をあげることができる。式2-Yのrが0である化合物:4-N,N-ジメチルアミノイソプロペニルベンゼン、3-N,N-ジメチルアミノイソプロペニルベンゼン、4-N,N-ジエチルアミノイソプロペニルベンゼン、3-N,N-ジエチルアミノイソプロペニルベンゼン、4-N,N-ジ-n-プロピルアミノイソプロペニルベンゼン、3-N,N-ジ-n-プロピルアミノイソプロペニルベンゼン、4-N,N-ジ-n-ブチルアミノイソプロペニルベンゼン、3-N,N-ジ-n-ブチルアミノイソプロペニルベンゼン、4-N,N-ジアリルアミノイソプロペニルベンゼン、3-N,N-ジアリルアミノイソプロペニルベンゼン、4-N,N-ビストリメチルシリルアミノイソプロペニルベンゼン、3-N,N-ビストリメチルシリルアミノイソプロペニルベンゼン、4-N,N-ビスtert-ブチルジメチルシリルアミノイソプロペニルベンゼン、3-N,N-ビスtert-ブチルジメチルシリルアミノイソプロペニルベンゼン、4-1-アジリジニルイソプロペニルベンゼン、3-1-アジリジニルイソプロペニルベンゼン、4-1-ピロリジニルイソプロペニルベンゼン、3-1-ピロリジニルイソプロペニルベンゼン、4-1-ピペリジニルイソプロペニルベンゼン、3-1-ピペリジニルイソプロペニルベンゼン、4-1-ヘキサメチレンイミノイソプロペニルベンゼン、3-1-ヘキサメチレンイミノイソプロペニルベンゼン。式2-Yのrが1である化合物:4-N,N-ジメチルアミノメチルイソプロペニルベンゼン、3-N,N-ジメチルアミノメチルイソプロペニルベンゼン、4-N,N-ジエチルアミノメチルイソプロペニルベンゼン、3-N,N-ジエチルアミノメチルイソプロペニルベンゼン、4-N,N-ジ-n-プロピルアミノメチルイソプロペニルベンゼン、3-N,N-ジ-n-プロピルアミノメチルイソプロペニルベンゼン、4-N,N-ジ-n-ブチルアミノメチルイソプロペニルベンゼン、3-N,N-ジ-n-ブチルアミノメチルイソプロペニルベンゼン、4-N,N-ジアリルアミノメチルイソプロペニルベンゼン、3-N,N-ジアリルアミノメチルイソプロペニルベンゼン、4-N,N-ビストリメチルシリルアミノメチルイソプロペニルベンゼン、3-N,N-ビストリメチルシリルアミノメチルイソプロペニルベンゼン、4-N,N-ビスtert-ブチルジメチルシリルアミノメチルイソプロペニルベンゼン、3-N,N-ビスtert-ブチルジメチルシリルアミノメチルイソプロペニルベンゼン、4-1-アジリジニルメチルイソプロペニルベンゼン、3-1-アジリジニルメチルイソプロペニルベンゼン、4-1-ピロリジニルメチルイソプロペニルベンゼン、3-1-ピロリジニルメチルイソプロペニルベンゼン、4-1-ピペリジニルメチルイソプロペニルベンゼン、3-1-ピペリジニルメチルイソプロペニルベンゼン、4-1-ヘキサメチレンイミノメチルイソプロペニルベンゼン、3-1-ヘキサメチレンイミノメチルイソプロペニルベンゼン。式2-Yのrが2である化合物:4-N,N-ジメチルアミノエチルイソプロペニルベンゼン、3-N,N-ジメチルアミノエチルイソプロペニルベンゼン、4-N,N-ジエチルアミノエチルイソプロペニルベンゼン、3-N,N-ジエチルアミノエチルイソプロペニルベンゼン、4-N,N-ジ-n-プロピルアミノエチルイソプロペニルベンゼン、3-N,N-ジ-n-プロピルアミノエチルイソプロペニルベンゼン、4-N,N-ジ-n-ブチルアミノエチルイソプロペニルベンゼン、3-N,N-ジ-n-ブチルアミノエチルイソプロペニルベンゼン、4-N,N-ジアリルアミノエチルイソプロペニルベンゼン、3-N,N-ジアリルアミノエチルイソプロペニルベンゼン、4-N,N-ビストリメチルシリルアミノエチルイソプロペニルベンゼン、3-N,N-ビストリメチルシリルアミノエチルイソプロペニルベンゼン、4-N,N-ビスtert-ブチルジメチルシリルアミノエチルイソプロペニルベンゼン、3-N,N-ビスtert-ブチルジメチルシリルアミノエチルイソプロペニルベンゼン、4-1-アジリジニルエチルイソプロペニルベンゼン、3-1-アジリジニルエチルイソプロペニルベンゼン、4-1-ピロリジニルエチルイソプロペニルベンゼン、3-1-ピロリジニルエチルイソプロペニルベンゼン、4-1-ピペリジニルエチルイソプロペニルベンゼン、3-1-ピペリジニルエチルイソプロペニルベンゼン、4-1-ヘキサメチレンイミノエチルイソプロペニルベンゼン、3-1-ヘキサメチレンイミノエチルイソプロペニルベンゼン。式2で表される化合物としては、R21がビニル基であり、nが0であり、Aが置換アミノ基である化合物として、次の化合物をあげることができる。2-N,N-ジメチルアミノ-1,3-ブタジエン、2-N,N-ジエチルアミノ-1,3-ブタジエン、2-N,N-ジ-n-プロピルアミノ-1,3-ブタジエン、2-N,N-ジ-n-ブチルアミノ-1,3-ブタジエン、2-N,N-ジアリルアミノ-1,3-ブタジエン、2-N,N-ビストリメチルシリルアミノ-1,3-ブタジエン、2-N,N-ビスtert-ブチルジメチルシリルアミノ-1,3-ブタジエン、2-1-アジリジニル-1,3-ブタジエン、2-1-ピロリジニル-1,3-ブタジエン、2-1-ピペリジニル-1,3-ブタジエン、2-1-ヘキサメチレンイミノ-1,3-ブタジエン、2-1-ピロリル-1,3-ブタジエン、2-1-イミダゾリル-1,3-ブタジエン、2-1-ピラゾリル-1,3-ブタジエン。式2で表される化合物としては、R21がビニル基であり、nが1であり、R22がアルキレン基であり、Aが置換アミノ基である化合物として、次の化合物をあげることができる。R22がメチレン基である化合物:2-N,N-ジメチルアミノメチル-1,3-ブタジエン、2-N,N-ジエチルアミノメチル-1,3-ブタジエン、2-N,N-ジ-n-プロピルアミノメチル-1,3-ブタジエン、2-N,N-ジ-n-ブチルアミノメチル-1,3-ブタジエン、2-N,N-ジアリルアミノメチル-1,3-ブタジエン、2-N,N-ビストリメチルシリルアミノメチル-1,3-ブタジエン、2-N,N-ビスtert-ブチルジメチルシリルアミノメチル-1,3-ブタジエン、2-1-アジリジニルメチル-1,3-ブタジエン、2-1-ピロリジニルメチル-1,3-ブタジエン、2-1-ピペリジニルメチル-1,3-ブタジエン、2-1-ヘキサメチレンイミノメチル-1,3-ブタジエン、1-2-メチレン-3-ブテニルピロール、1-2-メチレン-3-ブテニルイミダゾール、1-2-メチレン-3-ブテニルピラゾール。R22がエチレン基である化合物:5-N,N-ジメチルアミノ-3-メチレン-1-ペンテン、5-N,N-ジエチルアミノ-3-メチレン-1-ペンテン、5-N,N-ジ-n-プロピルアミノ-3-メチレン-1-ペンテン、5-N,N-ジ-n-ブチルアミノ-3-メチレン-1-ペンテン、5-N,N-ジアリルアミノ-3-メチレン-1-ペンテン、5-N,N-ビストリメチルシリルアミノ-3-メチレン-1-ペンテン、5-N,N-ビスtert-ブチルジメチルシリルアミノ-3-メチレン-1-ペンテン、5-1-アジリジニル-3-メチレン-1-ペンテン、5-1-ピロリジニル-3-メチレン-1-ペンテン、5-1-ピペリジニル-3-メチレン-1-ペンテン、5-1-ヘキサメチレンイミノ-3-メチレン-1-ペンテン、1-3-メチレン-4-ペンテニルピロール、1-3-メチレン-4-ペンテニルイミダゾール、1-3-メチレン-4-ペンテニルピラゾール。式2で表される化合物としては、R21が水素原子であり、nが1であり、R22が式2-Yで表される基であり、Aが含窒素脂環族複素環基である化合物として、次の化合物をあげることができる。式2-Yのrが0である化合物:4-1-メチル-2-アジリジニルスチレン、4-1-メチル-2-ピロリジニルスチレン、4-1-メチル-3-ピロリジニルスチレン、4-1-メチル-2-ヘキサメチレンイミノスチレン、4-1-メチル-3-ヘキサメチレンイミノスチレン、4-1-メチル-4-ヘキサメチレンイミノスチレン。式2-Yのrが1である化合物:4-1-メチル-2-アジリジニルメチルスチレン、4-1-メチル-2-ピロリジニルメチルスチレン、4-1-メチル-3-ピロリジニルメチルスチレン、4-1-メチル-2-ヘキサメチレンイミノメチルスチレン、4-1-メチル-3-ヘキサメチレンイミノメチルスチレン、4-1-メチル-4-ヘキサメチレンイミノメチルスチレン。式2-Yのrが2である化合物:4-1-メチル-2-アジリジニルエチルスチレン、4-1-メチル-2-ピロリジニルエチルスチレン、4-1-メチル-3-ピロリジニルエチルスチレン、4-1-メチル-2-ヘキサメチレンイミノエチルスチレン、4-1-メチル-3-ヘキサメチレンイミノエチルスチレン、4-1-メチル-4-ヘキサメチレンイミノエチルスチレン。式2で表される化合物としては、R21がメチル基であり、nが1であり、R22が式2-Yで表される基であり、Aが含窒素脂環族複素環基である化合物として、次の化合物をあげることができる。式2-Yのrが0である化合物:4-1-メチル-2-アジリジニルイソプロペニルベンゼン、4-1-メチル-2-ピロリジニルイソプロペニルベンゼン、4-1-メチル-3-ピロリジニルイソプロペニルベンゼン、4-1-メチル-2-ヘキサメチレンイミノイソプロペニルベンゼン、4-1-メチル-3-ヘキサメチレンイミノイソプロペニルベンゼン、4-1-メチル-4-ヘキサメチレンイミノイソプロペニルベンゼン。式2-Yのrが1である化合物:4-1-メチル-2-アジリジニルメチルイソプロペニルベンゼン、4-1-メチル-2-ピロリジニルメチルイソプロペニルベンゼン、4-1-メチル-3-ピロリジニルメチルイソプロペニルベンゼン、4-1-メチル-2-ヘキサメチレンイミノメチルイソプロペニルベンゼン、4-1-メチル-3-ヘキサメチレンイミノメチルイソプロペニルベンゼン、4-1-メチル-4-ヘキサメチレンイミノメチルイソプロペニルベンゼン。式2-Yのrが2である化合物:4-1-メチル-2-アジリジニルエチルイソプロペニルベンゼン、4-1-メチル-2-ピロリジニルエチルイソプロペニルベンゼン、4-1-メチル-3-ピロリジニルエチルイソプロペニルベンゼン、4-1-メチル-2-ヘキサメチレンイミノエチルイソプロペニルベンゼン、4-1-メチル-3-ヘキサメチレンイミノエチルイソプロペニルベンゼン。4-1-メチル-4-ヘキサメチレンイミノエチルイソプロペニルベンゼン。式2で表される化合物としては、R21がビニル基であり、nが0であり、Aが含窒素脂環族複素環基である化合物として、次の化合物をあげることができる。1-メチル-2-1-メチレン-2-プロペニルアジリジン、1-メチル-2-1-メチレン-2-プロペニルピロリジン、1-メチル-3-1-メチレン-2-プロペニルピロリジン、1-メチル-2-1-メチレン-2-プロペニルヘキサメチレンイミン、1-メチル-3-1-メチレン-2-プロペニルヘキサメチレンイミン、1-メチル-4-1-メチレン-2-プロペニルヘキサメチレンイミン。式2で表される化合物としては、R21がビニル基であり、nが1であり、R22がアルキレン基であり、Aが含窒素脂環族複素環基である化合物として、次の化合物をあげることができる。R22がメチレン基である化合物:1-メチル-2-2-メチレン-3-ブテニルアジリジン、1-メチル-2-2-メチレン-3-ブテニルピロリジン、1-メチル-3-2-メチレン-3-ブテニルピロリジン、1-メチル-2-2-メチレン-3-ブテニルヘキサメチレンイミン、1-メチル-3-2-メチレン-3-ブテニルヘキサメチレンイミン、1-メチル-4-2-メチレン-3-ブテニルヘキサメチレンイミン。R22がエチレン基である化合物:1-メチル-2-3-メチレン-4-ペンテニルアジリジン、1-メチル-2-3-メチレン-4-ペンテニルピロリジン、1-メチル-3-3-メチレン-4-ペンテニルピロリジン、1-メチル-2-3-メチレン-4-ペンテニルヘキサメチレンイミン、1-メチル-3-3-メチレン-4-ペンテニルヘキサメチレンイミン、1-メチル-4-3-メチレン-4-ペンテニルヘキサメチレンイミン。式2で表される化合物としては、R21が水素原子であり、nが0であり、Aが含窒素芳香族複素環基である化合物として、次の化合物をあげることができる。1-メチル-2-ビニルイミダゾール、1-メチル-4-ビニルイミダゾール、1-メチル-5-ビニルイミダゾール、2-ビニルピリジン、3-ビニルピリジン、4-ビニルピリジン、2-ビニルキノリン、3-ビニルキノリン、4-ビニルキノリン。式2で表される化合物としては、R21がメチル基であり、nが0であり、Aが含窒素芳香族複素環基である化合物として、次の化合物をあげることができる。1-メチル-2-イソプロペニルイミダゾール、1-メチル-4-イソプロペニルイミダゾール、1-メチル-5-イソプロペニルイミダゾール、2-イソプロペニルピリジン、3-イソプロペニルピリジン、4-イソプロペニルピリジン、2-イソプロペニルキノリン、3-イソプロペニルキノリン、4-イソプロペニルキノリン。式2で表される化合物としては、R21がビニル基であり、nが0であり、Aが含窒素芳香族複素環基である化合物として、次の化合物をあげることができる。1-メチル-2-1-メチレン-2-プロペニルイミダゾール、1-メチル-4-1-メチレン-2-プロペニルイミダゾール、1-メチル-5-1-メチレン-2-プロペニルイミダゾール、2-1-メチレン-2-プロペニルピリジン、3-1-メチレン-2-プロペニルピリジン、4-1-メチレン-2-プロペニルピリジン、2-1-メチレン-2-プロペニルキノリン、3-1-メチレン-2-プロペニルキノリン、4-1-メチレン-2-プロペニルキノリン。式2で表される化合物としては、R21がビニル基であり、nが1であり、R22がアルキレン基であり、Aが含窒素芳香族複素環基である化合物として、次の化合物をあげることができる。R22がメチレン基である化合物:1-メチル-2-2-メチレン-3-ブテニルイミダゾール、1-メチル-4-2-メチレン-3-ブテニルイミダゾール、1-メチル-5-2-メチレン-3-ブテニルイミダゾール、2-2-メチレン-3-ブテニルピリジン、3-2-メチレン-3-ブテニルピリジン、4-2-メチレン-3-ブテニルピリジン、2-2-メチレン-3-ブテニルキノリン、3-2-メチレン-3-ブテニルキノリン、4-2-メチレン-3-ブテニルキノリン。R22がエチレン基である化合物:1-メチル-2-3-メチレン-4-ペンテニルイミダゾール、1-メチル-4-3-メチレン-4-ペンテニルイミダゾール、1-メチル-5-3-メチレン-4-ペンテニルイミダゾール、2-3-メチレン-4-ペンテニルピリジン、3-3-メチレン-4-ペンテニルピリジン、4-3-メチレン-4-ペンテニルピリジン、2-3-メチレン-4-ペンテニルキノリン、3-3-メチレン-4-ペンテニルキノリン、4-3-メチレン-4-ペンテニルキノリン。式2で表される化合物としては、好ましくは、R21が水素原子であり、nが1であり、R22が式2-Yで表される基であり、Aが置換アミノ基である化合物である。より好ましくは、R21が水素原子であり、nが1であり、R22が式2-Yで表される基であり、Aが式2-Xで表される基である化合物である。更に好ましくは、式2-XのR23及びR24が炭素原子数1~2の直鎖アルキル基である化合物、式2-XのR23及びR24がトリメチルシリル基である化合物、式2-XのR23及びR24が結合した基であって、当該基が炭素原子数4~6のポリメチレン基である化合物である。式2で表される化合物としては、特に好ましくは、4-N,N-ビストリメチルシリルアミノスチレン、3-N,N-ビストリメチルシリルアミノスチレン、4-N,N-ジメチルアミノメチルスチレン、3-N,N-ジメチルアミノメチルスチレン、4-1-ピロリジニルエチルスチレン、3-1-ピロリジニルエチルスチレンである。式1で表される化合物に基づく単量体単位の含有量は、共役ジエン系重合体100重量あたり、省燃費性を高めるために、好ましくは0.01重量以上であり、より好ましくは0.02重量以上であり、更に好ましくは0.05重量以上である。経済性を高めるために、また、引張破断伸びを大きくするために、好ましくは20重量以下であり、より好ましくは2重量以下であり、更に好ましくは1重量以下であり、特に好ましくは0.5重量以下である。なお、式1で表される化合物に基づく単量体単位において、X1、X2及びX3で表される基は、加水分解などにより、水酸基となっていてもよい。式2で表される化合物に基づく単量体単位の含有量は、共役ジエン系重合体100重量あたり、省燃費性を高めるために、また、引張破断伸びを大きくするために、好ましくは0.01重量以上であり、より好ましくは0.02重量以上であり、更に好ましくは0.05重量以上である。経済性を高めるために、また、引張破断伸びを大きくするために、好ましくは20重量以下であり、より好ましくは2重量以下であり、更に好ましくは1重量以下であり、特に好ましくは0.5重量以下である。本発明の共役ジエン系重合体は、強度を高めるために、ビニル芳香族炭化水素に基づく構成単位ビニル芳香族炭化水素単位を有していることが好ましい。該ビニル芳香族炭化水素としては、スチレン、α―メチルスチレン、ビニルトルエン、ビニルナフタレン、ジビニルベンゼン、トリビニルベンゼン、ジビニルナフタレンをあげることができる。好ましくは、スチレンである。ビニル芳香族炭化水素単位の含有量としては、共役ジエン単位とビニル芳香族炭化水素単位との総量を100重量として、0重量以上共役ジエン単位の含有量は100重量以下であり、好ましくは10重量以上共役ジエン単位の含有量は90重量以下であり、より好ましくは15重量以上共役ジエン単位の含有量は85重量以下である。また、省燃費性を高めるために、ビニル芳香族炭化水素単位の含有量は、好ましくは50重量以下共役ジエン単位の含有量は50重量以上であり、より好ましくは45重量以下共役ジエン単位の含有量は55重量以上である。本発明の共役ジエン系重合体のムーニー粘度ML14は、強度を高めるために、好ましくは10以上であり、より好ましくは20以上である。また、加工性を高めるために、好ましくは200以下であり、より好ましくは150以下である。該ムーニー粘度ML14は、JISK63001994に従って、100°Cにて測定される。本発明の共役ジエン系重合体のビニル結合量は、共役ジエン単位の含有量を100モルとして、省燃費性を高めるために、好ましくは80モル以下であり、より好ましくは70モル以下である。また、グリップ性を高めるために、好ましくは10モル以上であり、より好ましくは15モル以上であり、更に好ましくは20モル以上であり、特に好ましくは40モル以上である。該ビニル結合量は、赤外分光分析法により、ビニル基の吸収ピークである910cm1付近の吸収強度より求められる。本発明の共役ジエン系重合体の分子量分布は、省燃費性を高めるために、好ましくは1~5であり、より好ましくは1~2である。分子量分布は、ゲルパーミエイションクロマトグラフGPC法により、数平均分子量Mnおよび重量平均分子量Mwを測定し、MwをMnで除すことにより求められる。本発明の共役ジエン系重合体の好適な製造方法としては、炭化水素溶媒中で、アルカリ金属触媒により、共役ジエン、上記式1で表される単量体及び上記式2で表される単量体を含む単量体成分を重合させる方法をあげることができる。アルカリ金属触媒としては、アルカリ金属、有機アルカリ金属化合物、アルカリ金属と極性化合物との錯体、アルカリ金属を有するオリゴマーなどをあげることができる。該アルカリ金属としては、リチウム、ナトリウム、カリウム、ルビジウム、セシウムなどをあげることがでる。該有機アルカリ金属化合物としては、エチルリチウム、n-プロピルリチウム、iso-プロピルリチウム、n-ブチルリチウム、sec-ブチルリチウム、t-オクチルリチウム、n-デシルリチウム、フェニルリチウム、2-ナフチルリチウム、2-ブチルフェニルリチウム、4-フェニルブチルリチウム、シクロヘキシルリチウム、4-シクロペンチルリチウム、ジメチルアミノプロピルリチウム、ジエチルアミノプロピルリチウム、t-ブチルジメチルシリロキシプロピルリチウム、1-モルホリノプロピルリチウム、リチウムヘキサメチレンイミド、リチウムピロリジド、リチウムピペリジド、リチウムヘプタメチレンイミド、リチウムドデカメチレンイミド、1,4-ジリチオ-2-ブテン、ナトリウムナフタレニド、ナトリウムビフェニリド、カリウムナフタレニドなどをあげることができる。また、アルカリ金属と極性化合物との錯体としては、カリウム-テトラヒドロフラン錯体、カリウム-ジエトキシエタン錯体などをあげることができ、アルカリ金属を有するオリゴマーとしては、α-メチルスチレンテトラマーのナトリウム塩をあげることができる。好ましくは、有機リチウム化合物又は有機ナトリウム化合物であり、より好ましくは、炭素原子数が2~20の有機リチウム化合物又は炭素原子数が2~20の有機ナトリウム化合物である。炭化水素溶媒は、有機アルカリ金属化合物触媒を失活させない溶媒であり、脂肪族炭化水素、芳香族炭化水素、脂環族炭化水素などをあげることができる。該脂肪族炭化水素としては、プロパン、n-ブタン、iso-ブタン、n-ペンタン、iso-ペンタン、n-ヘキサン、プロペン、1-ブテン、iso-ブテン、トランス-2-ブテン、シス-2-ブテン、1-ペンテン、2-ペンテン、1-ヘキセン、2-ヘキセンなどをあげることができる。また、芳香族炭化水素としては、ベンゼン、トルエン、キシレン、エチルベンゼンをあげることができ、脂環族炭化水素としては、シクロペンタン、シクロヘキサンなどがあげられる。これらは1種以上用いられ、また、炭化水素溶媒は、工業用ヘキサンのような各種成分の混合物でもかまわない。好ましくは、炭素原子数が2~12の炭化水素である。炭化水素溶媒中で、アルカリ金属触媒により、共役ジエン、上記式1で表される化合物及び上記式2で表される化合物を含む単量体成分を重合させ、共役ジエンに基づく単量体単位、上記式1で表される化合物に基づく単量体単位及び上記式2で表される化合物に基づく単量体単位を有する重合体を製造する。該共役ジエンとしては、1,3-ブタジエン、イソプレン、1,3-ペンタジエン、2,3-ジメチル-1,3-ブタジエン、1,3-ヘキサジエンをあげることができる。これらは1種以上用いられる。好ましくは、1,3-ブタジエン、イソプレンである。式1で表される化合物の使用量は、重合で使用した単量体成分の総使用量を100重量として、省燃費性を高めるために、好ましくは0.01重量以上であり、より好ましくは0.02重量以上であり、更に好ましくは0.05重量以上である。経済性を高めるために、また、引張破断伸びを大きくするために、好ましくは20重量以下であり、より好ましくは2重量以下であり、更に好ましくは1重量以下であり、特に好ましくは0.5重量以下である。式2で表される化合物の使用量は、重合で使用した単量体成分の総使用量を100重量として、省燃費性を高めるために、また、引張破断伸びを大きくするために、好ましくは0.01重量以上であり、より好ましくは0.02重量以上であり、更に好ましくは0.05重量以上である。経済性を高めるために、また、引張破断伸びを大きくするために、好ましくは20重量以下であり、より好ましくは2重量以下であり、更に好ましくは1重量以下であり、特に好ましくは0.5重量以下である。共役ジエン、式1で表される化合物及び式2で表される化合物に、ビニル芳香族炭化水素を組み合わせて重合を行ってもよく、ビニル芳香族炭化水素としては、スチレン、α―メチルスチレン、ビニルトルエン、ビニルナフタレン、ジビニルベンゼン、トリビニルベンゼン、ジビニルナフタレン等をあげることができる。好ましくは、スチレンである。ビニル芳香族炭化水素の使用量は、共役ジエンとビニル芳香族炭化水素との総使用量を100重量として、0重量以上共役ジエンの使用量は100重量以下であり、強度を高めるために、好ましくは10重量以上共役ジエンの使用量は90重量以下であり、より好ましくは15重量以上共役ジエンの使用量は85重量以下である。また、省燃費性を高めるために、ビニル芳香族炭化水素の使用量は、好ましくは50重量以下共役ジエンの使用量は50重量以上であり、より好ましくは45重量以下共役ジエンの使用量は55重量以上である。また、重合反応において、共役ジエンと式1で表される化合物と式2で表される化合物とビニル芳香族炭化水素との総使用量は、単量体の総使用量を100重量として、強度を高めるために、好ましくは99.9重量以上であり、より好ましくは99.95重量以上であり、更に好ましくは100重量である。重合反応は、共役ジエン単位のビニル結合量を調整する剤、共役ジエン系重合体鎖中での共役ジエン単位と共役ジエン以外の単量体に基づく単量体単位の分布を調整する剤以下、総称して調整剤と記す。の存在下で行ってもよい。このような剤としては、エーテル化合物、第三級アミン、ホスフィン化合物などをあげることができる。該エーテル化合物としては、テトラヒドロフラン、テトラヒドロピラン、1,4-ジオキサンなど環状のエーテル;ジエチルエーテル、ジブチルエーテルなどの脂肪族モノエーテル;エチレングリコールジメチルエーテル、エチレングリコールジエチルエーテル、エチレングリコールジブチルエーテル、ジエチレングリコールジエチルエーテル、ジエチレングリコールジブチルエーテルなどの脂肪族ジエ-テル;ジフェニルエーテル、アニソールなどの芳香族エーテルなどがあげられる。該第三級アミンとして、トリエチルアミン、トリプロピルアミン、トリブチルアミン、N,N,N’,N’-テトラメチルエチレンジアミン、N,N-ジエチルアニリン、ピリジン、キノリンなどをあげることができる。また、該ホスフィン化合物として、トリメチルホスフィン、トリエチルホスフィン、トリフェニルホスフィンなどをあげることができる。これらは1種類以上用いられる。重合温度は、通常25~100°Cであり、好ましくは35~90°Cである。さらに好ましくは50~80°Cである。重合時間は、通常10分~5時間である。本発明の製造方法においては、必要に応じて、アルカリ金属触媒による単量体の重合開始から重合停止までに、共役ジエン系重合体の炭化水素溶液にカップリング剤を添加してもよい。カップリング剤としては、下記式3で表される化合物をあげることができる。R31aML4a3式中、R31はアルキル基、アルケニル基、シクロアルケニル基またはアリール基を表し、Mはケイ素原子またはスズ原子を表し、Lはハロゲン原子またはヒドロカルビルオキシ基を表し、aは0~2の整数を表す。上記式3で表されるカップリング剤としては、四塩化珪素、メチルトリクロロシラン、ジメチルジクロロシラン、トリメチルクロロシラン、四塩化スズ、メチルトリクロロスズ、ジメチルジクロロスズ、トリメチルクロロスズ、テトラメトキシシラン、メチルトリメトキシシラン、ジメトキシジメチルシラン、メチルトリエトキシシラン、エチルトリメトキシシラン、ジメトキシジエチルシラン、ジエトキシジメチルシラン、テトラエトキシシラン、エチルトリエトキシシラン、ジエトキシジエチルシランなどをあげることができる。カップリング剤の添加量は、共役ジエン系重合体の加工性を高めるために、アルカリ金属触媒由来のアルカリ金属1モル当たり、好ましくは0.03モル以上であり、より好ましくは0.05モル以上である。また、省燃費性を高めるために、好ましくは0.4モル以下であり、より好ましくは0.3モル以下である。共役ジエン系重合体は、公知の回収方法、例えば、共役ジエン系重合体の炭化水素溶液に凝固剤を添加する方法、共役ジエン系重合体の炭化水素溶液にスチームを添加する方法によって、共役ジエン系重合体の炭化水素溶液から回収することができる。回収した共役ジエン系重合体は、バンドドライヤーや押出型ドライヤーなどの公知の乾燥機で乾燥してもよい。本発明の共役ジエン系重合体は、他の重合体成分や添加剤などを配合して、共役ジエン系重合体組成物にして用いることができる。他の重合体成分としては、従来のスチレン-ブタジエン共重合体ゴム、ポリブタジエンゴム、ブタジエン-イソプレン共重合体ゴム、ブチルゴムなどをあげることができる。また、天然ゴム、エチレン-プロピレン共重合体、エチレン-オクテン共重合体などもあげることができる。これらの重合体成分は、1種以上用いられる。本発明の共役ジエン系重合体に他の重合体成分を配合する場合、本発明の共役ジエン系重合体の配合量は、省燃費性を高めるために、重合体成分の総配合量共役ジエン系重合体の配合量含むを100重量として、好ましくは10重量以上であり、より好ましくは20重量以上である。添加剤としては、公知のものを用いることができ、硫黄などの加硫剤;チアゾール系加硫促進剤、チウラム系加硫促進剤、スルフェンアミド系加硫促進剤、グアニジン系加硫促進剤などの加硫促進剤;ステアリン酸、酸化亜鉛などの加硫活性化剤;ジクミルパーオキシド、ジターシャリブチルパーオキシドなどの有機過酸化物;シリカ、カーボンブラックなどの補強剤;炭酸カルシウム、タルク、アルミナ、クレー、水酸化アルミニウム、マイカなどの充填剤;シランカップリング剤;伸展油;加工助剤;老化防止剤;滑剤を例示することができる。上記硫黄としては、粉末硫黄、沈降硫黄、コロイド硫黄、不溶性硫黄、高分散性硫黄があげられる。硫黄の配合量は、重合体成分100重量部あたり、好ましくは、好ましくは0.1~15重量部であり、より好ましくは0.3~10重量部であり、更に好ましくは0.5~5重量部である。上記加硫促進剤としては、2-メルカプトベンゾチアゾール、ジベンゾチアジルジサルファイド、N-シクロヘキシル-2-ベンゾチアジルスルフェンアミド等のチアゾール系加硫促進剤;テトラメチルチウラムモノスルフィド、テトラメチルチウラムジスルフィド等のチウラム系加硫促進剤;N-シクロヘキシル-2-ベンゾチアゾールスルフェンアミド、N-t-ブチル-2-ベンゾチアゾールスルフェンアミド、N-オキシエチレン-2-ベンゾチアゾールスルフェンアミド、N-オキシエチレン-2-ベンゾチアゾールスルフェンアミド、N,N’-ジイソプロピル-2-ベンゾチアゾールスルフェンアミド等のスルフェンアミド系加硫促進剤;ジフェニルグアニジン、ジオルトトリルグアニジン、オルトトリルビグアニジン等のグアニジン系加硫促進剤をあげることができる。加硫促進剤の配合量は、重合体成分100重量部あたり、好ましくは0.1~5重量部であり、より好ましくは0.2~3重量部である。上記シリカとしては、乾式シリカ無水ケイ酸、湿式シリカ含水ケイ酸、コロイダルシリカ、沈降シリカ、ケイ酸カルシウム、ケイ酸アルミニウムなどをあげることができる。これらは1種以上用いることができる。シリカのBET比表面積は、好ましくは、50~250m2/gである。該BET比表面積は、ASTMD1993-03に従って測定される。市販品としては、デグッサ社製商品名ウルトラシルVN3-G、東ソーシリカ社製商品名VN3、AQ、ER、RS-150、Rhodia社製商品名Zeosil1115MP、1165MP等を用いることができる。上記カーボンブラックとしては、ファーネスブラック、アセチレンブラック、サーマルブラック、チャンネルブラック、グラファイトなどをあげることができる。カーボンブラックとしては、EPC、MPC及びCCのようなチャンネルカーボンブラック;SAF、ISAF、HAF、MAF、FEF、SRF、GPF、APF、FF、CF、SCF及びECFのようなファーネスカーボンブラック;FT及びMTのようなサーマルカーボンブラック;アセチレンカーボンブラックが例示される。これらは1種以上用いることができる。カーボンブラックの窒素吸着比表面積N2SAは、好ましくは、5~200m2/gであり、また、カーボンブラックのジブチルフタレートDBP吸収量は、好ましくは、5~300ml/100gである。該窒素吸着比表面積は、ASTMD4820-93に従って測定され、該DBP吸収量は、ASTMD2414-93に従って測定される。市販品としては、三菱化学社製商品名ダイヤブラックN339、東海カーボン社製商品名シースト6、シースト7HM、シーストKH、デグッサ社製商品名CK3、SpecialBlack4A等を用いることができる。本発明の共役ジエン系重合体に補強剤を配合した共役ジエン系重合体組成物とする場合、補強剤の配合量は、本発明の共役ジエン系重合体の配合量を100重量部あたり、好ましくは10~150重量部である。また、該配合量は、耐摩耗性および強度を高めるために、より好ましくは20重量部以上であり、更に好ましくは30重量部以上である。また、補強性を高めるために、より好ましくは120重量部以下であり、更に好ましくは100重量部以下である。本発明の共役ジエン系重合体に補強剤を配合した共役ジエン系重合体組成物とする場合、省燃費性を高めるために、補強剤として、シリカを用いることが好ましい。シリカの配合量としては、補強剤の総配合量を100重量部として、好ましくは50重量部以上であり、より好ましくは70重量部以上である。また、補強剤として用いるシリカの含有量とカーボンブラックの含有量との重量比シリカの含有量:カーボンブラックの含有量としては、2:1~50:1であることが好ましい。該重量比は、省燃費性を高めるため、及び、補強性を高めるために、5:1~20:1であることがより好ましい。上記シランカップリング剤としては、ビニルトリクロルシラン、ビニルトリエトキシシラン、ビニルトリスβ-メトキシエトキシシラン、β-3,4-エポキシシクロヘキシルエチルトリメトキシシラン、γ-グリシドキシプロピルトリメトキシシラン、γ-メタクリロキシプロピルトリメトキシシラン、N-β-アミノエチル-γ-アミノプロピルトリメトキシシラン、N-β-アミノエチル-γ-アミノプロピルメチルジメトキシシラン、N-フェニル-γ-アミノプロピルトリメトキシシラン、γ-クロロプロピルトリメトキシシラン、γ-メルカプトプロピルトリメトキシシラン、γ-アミノプロピルトリエトキシシラン、ビス3-トリエトキシシリルプロピルジスルフィド、ビス3-トリエトキシシリルプロピルテトラスルフィド、γ-トリメトキシシリルプロピルジメチルチオカルバミルテトラスルフィド、γ-トリメトキシシリルプロピルベンゾチアジルテトラスルフィドなどをあげることができる。これらは1種以上用いられる。市販品としては、デグッサ社製商品名Si69、Si75等を用いることができる。本発明の共役ジエン系重合体にシランカップリング剤を配合した共役ジエン系重合体組成物とする場合、シランカップリング剤の配合量は、シリカ100重量部あたり、好ましくは1~20重量部であり、より好ましくは2~15重量部であり、更に好ましくは5~10重量部である。上記伸展油としては、アロマチック系鉱物油粘度比重恒数V.G.C.値0.900~1.049、ナフテン系鉱物油V.G.C.値0.850~0.899、パラフィン系鉱物油V.G.C.値0.790~0.849などをあげることができる。伸展油の多環芳香族含有量は、好ましくは3重量未満であり、より好ましくは1重量未満である。該多環芳香族含有量は、英国石油学会346/92法に従って測定される。また、伸展油の芳香族化合物含有量CAは、好ましくは20重量以上である。これらの伸展油は、1種以上用いられる。本発明の共役ジエン系重合体に、他の重合体成分や添加剤などを配合して共役ジエン系重合体組成物を製造する方法としては、公知の方法、例えば、各成分をロールやバンバリーのような公知の混合機で混練する方法を用いることができる。混練条件としては、加硫剤および加硫促進剤以外の添加剤を配合する場合、混練温度は、通常50~200°Cであり、好ましくは80~190°Cであり、混練時間は、通常30秒~30分であり、好ましくは1分~30分である。加硫剤、加硫促進剤を配合する場合、混練温度は、通常100°C以下であり、好ましくは室温~80°Cである。また、加硫剤、加硫促進剤を配合した組成物は、通常、プレス加硫などの加硫処理を行って用いられる。加硫温度としては、通常120~200°C、好ましくは140~180°Cである。本発明の共役ジエン系重合体組成物は、省燃費性に優れる。また、本発明の共役ジエン系重合体組成物は、引張破断伸びも高く、耐破壊性に優れる。本発明の共役ジエン系重合体、共役ジエン系重合体組成物は、タイヤ、靴底、床材、防振材などに用いられ、特に、タイヤに好適に用いられる。以下、実施例によって本発明を説明する。物性評価は次の方法で行った。1.ムーニー粘度ML14JISK63001994に従って、100°Cにて重合体のムーニー粘度を測定した。2.ビニル結合量単位:モル赤外分光分析法により、ビニル基の吸収ピークである910cm1付近の吸収強度より重合体のビニル結合量を求めた。3.スチレン単位の含量単位:重量JISK63831995に従って、屈折率から重合体のスチレン単位の含量を求めた。4.分子量分布Mw/Mn下記の条件~でゲルパーミエイションクロマトグラフGPC法により、重量平均分子量Mwと数平均分子量Mnを測定し、重合体の分子量分布Mw/Mnを求めた。装置:東ソー社製HLC-8220分離カラム:東ソー社製HM-H2本直列測定温度:40°Cキャリア:テトラヒドロフラン流量:0.6mL/分注入量:5μL検出器:示差屈折分子量標準:標準ポリスチレン5.省燃費性シート状の加硫成形体から幅1mmまたは2mm、長さ40mmの短冊上試験片を打ち抜き、試験に供した。測定は、粘弾性測定装置上島製作所社製によって、歪み1及び周波数10Hzの条件下で、温度70°Cでの試験片の損失正接tanδを測定した。この値が小さいほど、省燃費性に優れる。6.破断伸びEB、単位:JISK6251に従い、3号形ダンベル試験片を用い、引張速度を500mm/分として、該試験片が破断する時の伸びを測定した。実施例1内容積5リットルの撹拌装置付きステンレス製重合反応器内を、洗浄、乾燥し、乾燥窒素で置換した。次に、工業用ヘキサン密度680kgm32.55kg、1,3-ブタジエン137g、スチレン43g、3-1-ピロリジニルエチルスチレンと4-1-ピロリジニルエチルスチレンの混合物0.53g、テトラヒドロフラン1.52ml、エチレングリコールジエチルエーテル1.18mlを重合反応器内に投入した。次に、ビスジエチルアミノメチルビニルシラン0.64g、及び、n-ブチルリチウムのn-ヘキサン溶液n-ブチルリチウムの含有量3.98mmolを重合反応器内に投入し、重合反応を開始した。撹拌速度を130rpm、重合反応器内温度を65°Cとし、1,3-ブタジエンとスチレンとを重合反応器内に連続的に供給しながら、1,3-ブタジエン、スチレン、ビスジエチルアミノメチルビニルシラン、3-1-ピロリジニルエチルスチレン、及び、4-1-ピロリジニルエチルスチレンの共重合反応を2時間行った。1,3-ブタジエンの供給量は205g、スチレンの供給量は65gであった。重合反応器に投入供給した単量体総量中、3-1-ピロリジニルエチルスチレンと4-1-ピロリジニルエチルスチレンの混合物の投入量は0.12重量、ビスジエチルアミノメチルビニルシランの投入量は0.14重量であった。重合体溶液にメタノール0.5mlを含むヘキサン溶液10mlを加え、重合体溶液を5分間撹拌した。次に、重合体溶液に2-tert-ブチル-6-3-tert-ブチル-2-ヒドロキシ-5-メチルベンジル-4-メチルフェニルアクリレート住友化学社製、商品名:スミライザーGM1.8g、ペンタエリスリチルテトラキス3-ラウリルチオプロピオネート住友化学社製、商品名:スミライザーTP-D0.9gを加え、次に、重合体溶液を、常温、24時間で蒸発させ、更に55°Cで12時間減圧乾燥し、重合体を得た。重合体の評価結果を表1に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表1に示す。比較例1内容積5リットルの撹拌装置付きステンレス製重合反応器内を、洗浄、乾燥し、乾燥窒素で置換した。次に、工業用ヘキサン密度680kgm32.55kg、1,3-ブタジエン137g、スチレン43g、3-1-ピロリジニルエチルスチレンと4-1-ピロリジニルエチルスチレンの混合物1.81g、テトラヒドロフラン1.52ml、エチレングリコールジエチルエーテル1.18mlを重合反応器内に投入した。次に、n-ブチルリチウム3.81mmolをn-ヘキサン溶液として重合反応器内に投入し、重合反応を開始した。撹拌速度を130rpm、重合反応器内温度を65°Cとし、1,3-ブタジエンとスチレンとを重合反応器内に連続的に供給しながら、1,3-ブタジエン、スチレン、3-1-ピロリジニルエチルスチレン、及び、4-1-ピロリジニルエチルスチレンの共重合反応を2時間行った。1,3-ブタジエンの供給量は205g、スチレンの供給量は65gであった。重合反応器に投入供給した単量体総量中、3-1-ピロリジニルエチルスチレンと4-1-ピロリジニルエチルスチレンの混合物の投入量は0.40重量であった。重合体溶液にメタノール0.5mlを含むヘキサン溶液10mlを加え、重合体溶液を5分間撹拌した。次に、重合体溶液に2-tert-ブチル-6-3-tert-ブチル-2-ヒドロキシ-5-メチルベンジル-4-メチルフェニルアクリレート住友化学社製、商品名:スミライザーGM1.8g、ペンタエリスリチルテトラキス3-ラウリルチオプロピオネート住友化学社製、商品名:スミライザーTP-D0.9gを加え、次に、重合体溶液を、常温、24時間で蒸発させ、更に55°Cで12時間減圧乾燥し、重合体を得た。重合体の評価結果を表1に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表1に示す。比較例2内容積5リットルの撹拌装置付きステンレス製重合反応器内を、洗浄、乾燥し、乾燥窒素で置換した。次に、工業用ヘキサン密度680kgm32.55kg、1,3-ブタジエン137g、スチレン43g、3-1-ピロリジニルエチルスチレンと4-1-ピロリジニルエチルスチレンの混合物0.53g、テトラヒドロフラン1.52ml、エチレングリコールジエチルエーテル1.18mlを重合反応器内に投入した。次に、n-ブチルリチウム3.73mmolをn-ヘキサン溶液として重合反応器内に投入し、重合反応を開始した。撹拌速度を130rpm、重合反応器内温度を65°Cとし、1,3-ブタジエンとスチレンとを重合反応器内に連続的に供給しながら、1,3-ブタジエン、スチレン、3-1-ピロリジニルエチルスチレン、及び、4-1-ピロリジニルエチルスチレンの共重合反応を2時間行った。1,3-ブタジエンの供給量は205g、スチレンの供給量は65gであった。重合反応器に投入供給した単量体総量中、3-1-ピロリジニルエチルスチレンと4-1-ピロリジニルエチルスチレンの混合物の投入量は0.12重量であった。重合体溶液にメタノール0.5mlを含むヘキサン溶液10mlを加え、重合体溶液を5分間撹拌した。次に、重合体溶液に2-tert-ブチル-6-3-tert-ブチル-2-ヒドロキシ-5-メチルベンジル-4-メチルフェニルアクリレート住友化学社製、商品名:スミライザーGM1.8g、ペンタエリスリチルテトラキス3-ラウリルチオプロピオネート住友化学社製、商品名:スミライザーTP-D0.9gを加え、次に、重合体溶液を、常温、24時間で蒸発させ、更に55°Cで12時間減圧乾燥し、重合体を得た。重合体の評価結果を表1に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表1に示す。比較例3内容積20リットルの撹拌装置付きステンレス製重合反応器を、洗浄、乾燥し、乾燥窒素で置換した。次に、工業用ヘキサン密度680kgm310.2kg、1,3-ブタジエン608g、スチレン192g、テトラヒドロフラン6.1ml、エチレングリコールジエチルエーテル4.0mlを重合反応器内に投入した。次に、ビスジエチルアミノメチルビニルシラン5.43g、及び、n-ブチルリチウムのn-ヘキサン溶液n-ブチルリチウムの含有量14.72mmolを重合反応器内に投入し、重合反応を開始した。撹拌速度を130rpm、重合反応器内温度を65°Cとし、1,3-ブタジエンとスチレンとを重合反応器内に連続的に供給しながら、1,3-ブタジエン、スチレン、及び、ビスジエチルアミノメチルビニルシランの共重合反応を3時間行った。1,3-ブタジエンの供給量は912g、スチレンの供給量は288gであった。重合反応器に投入供給した単量体総量中、ビスジエチルアミノメチルビニルシランの投入量は0.27重量であった。重合体溶液にメタノール0.8mlを含むヘキサン溶液20mlを加え、重合体溶液を5分間撹拌した。次に、重合体溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、次に、重合体溶液を、常温、24時間で蒸発させ、更に55°Cで12時間減圧乾燥し、重合体を得た。重合体の評価結果を表1に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表1に示す。実施例2内容積5リットルの撹拌装置付きステンレス製重合反応器内を、洗浄、乾燥し、乾燥窒素で置換した。次に、工業用ヘキサン密度680kgm32.55kg、1,3-ブタジエン137g、スチレン43g、4-ジメチルアミノメチルスチレン0.43g、テトラヒドロフラン1.52ml、エチレングリコールジエチルエーテル1.18mlを重合反応器内に投入した。次に、ビスジエチルアミノメチルビニルシラン0.64g、及び、n-ブチルリチウムのn-ヘキサン溶液n-ブチルリチウムの含有量3.59mmolを重合反応器内に投入し、重合反応を開始した。撹拌速度を130rpm、重合反応器内温度を65°Cとし、1,3-ブタジエンとスチレンとを重合反応器内に連続的に供給しながら、1,3-ブタジエン、スチレン、ビスジエチルアミノメチルビニルシラン、及び、4-ジメチルアミノメチルスチレンの共重合反応を2時間行った。1,3-ブタジエンの供給量は205g、スチレンの供給量は65gであった。重合反応器に投入供給した単量体総量中、4-ジメチルアミノメチルスチレンの投入量は0.10重量、ビスジエチルアミノメチルビニルシランの投入量は0.14重量であった。重合体溶液にメタノール0.5mlを含むヘキサン溶液10mlを加え、重合体溶液を5分間撹拌した。次に、重合体溶液に2-tert-ブチル-6-3-tert-ブチル-2-ヒドロキシ-5-メチルベンジル-4-メチルフェニルアクリレート住友化学社製、商品名:スミライザーGM1.8g、ペンタエリスリチルテトラキス3-ラウリルチオプロピオネート住友化学社製、商品名:スミライザーTP-D0.9gを加え、次に、重合体溶液を、常温、24時間で蒸発させ、更に55°Cで12時間減圧乾燥し、重合体を得た。重合体の評価結果を表2に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表2に示す。比較例4内容積20リットルの撹拌装置付きステンレス製重合反応器を、洗浄、乾燥し、乾燥窒素で置換した。次に、工業用ヘキサン密度680kgm310.2kg、1,3-ブタジエン608g、スチレン192g、4-ジメチルアミノメチルスチレン2.04g、テトラヒドロフラン6.1ml、エチレングリコールジエチルエーテル4.0mlを重合反応器内に投入した。次に、n-ブチルリチウム15.89mmolをn-ヘキサン溶液として重合反応器内に投入し、重合反応を開始した。撹拌速度を130rpm、重合反応器内温度を65°Cとし、1,3-ブタジエンとスチレンとを重合反応器内に連続的に供給しながら、1,3-ブタジエン、スチレン、及び、4-ジメチルアミノメチルスチレンの共重合反応を3時間行った。1,3-ブタジエンの供給量は912g、スチレンの供給量は288gであった。重合反応器に投入供給した単量体総量中、4-ジメチルアミノメチルスチレンの投入量は0.10重量であった。重合体溶液にメタノール0.8mlを含むヘキサン溶液20mlを加え、重合体溶液を5分間撹拌した。次に、重合体溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、次に、重合体溶液を、常温、24時間で蒸発させ、更に55°Cで12時間減圧乾燥し、重合体を得た。重合体の評価結果を表2に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表2に示す。実施例3内容積5リットルの撹拌装置付きステンレス製重合反応器内を、洗浄、乾燥し、乾燥窒素で置換した。次に、工業用ヘキサン密度680kgm32.55kg、1,3-ブタジエン137g、スチレン43g、4-ビストリメチルシリルアミノスチレン0.70g、テトラヒドロフラン1.52ml、エチレングリコールジエチルエーテル1.18mlを重合反応器内に投入した。次に、ビスジエチルアミノメチルビニルシラン0.64g、及び、n-ブチルリチウムのn-ヘキサン溶液n-ブチルリチウムの含有量3.66mmolを重合反応器内に投入し、重合反応を開始した。撹拌速度を130rpm、重合反応器内温度を65°Cとし、1,3-ブタジエンとスチレンとを重合反応器内に連続的に供給しながら、1,3-ブタジエン、スチレン、ビスジエチルアミノメチルビニルシラン、及び、4-ビストリメチルシリルアミノスチレンの共重合反応を2時間行った。1,3-ブタジエンの供給量は205g、スチレンの供給量は65gであった。重合反応器に投入供給した単量体総量中、4-ビストリメチルシリルアミノスチレンの投入量は0.16重量、ビスジエチルアミノメチルビニルシランの投入量は0.14重量であった。重合体溶液にメタノール0.5mlを含むヘキサン溶液10mlを加え、重合体溶液を5分間撹拌した。次に、重合体溶液に2-tert-ブチル-6-3-tert-ブチル-2-ヒドロキシ-5-メチルベンジル-4-メチルフェニルアクリレート住友化学社製、商品名:スミライザーGM1.8g、ペンタエリスリチルテトラキス3-ラウリルチオプロピオネート住友化学社製、商品名:スミライザーTP-D0.9gを加え、次に、重合体溶液を、常温、24時間で蒸発させ、更に55°Cで12時間減圧乾燥し、重合体を得た。重合体の評価結果を表3に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表3に示す。比較例5内容積5リットルの撹拌装置付きステンレス製重合反応器内を、洗浄、乾燥し、乾燥窒素で置換した。次に、工業用ヘキサン密度680kgm32.55kg、1,3-ブタジエン137g、スチレン43g、テトラヒドロフラン1.52ml、エチレングリコールジエチルエーテル1.18ml、4-ビストリメチルシリルアミノスチレン0.70gを重合反応器内に投入した。次に、n-ブチルリチウム3.81mmolをn-ヘキサン溶液として重合反応器内に投入し、重合反応を開始した。撹拌速度を130rpm、重合反応器内温度を65°Cとし、1,3-ブタジエンとスチレンとを重合反応器内に連続的に供給しながら、1,3-ブタジエン、スチレン、及び、4-ビストリメチルシリルアミノスチレンの共重合反応を2時間行った。1,3-ブタジエンの供給量は205g、スチレンの供給量は65gであった。重合反応器に投入供給した単量体総量中、4-ビストリメチルシリルアミノスチレンの投入量は0.16重量であった。重合体溶液にメタノール0.5mlを含むヘキサン溶液10mlを加え、重合体溶液を5分間撹拌した。次に、重合体溶液に2-tert-ブチル-6-3-tert-ブチル-2-ヒドロキシ-5-メチルベンジル-4-メチルフェニルアクリレート住友化学社製、商品名:スミライザーGM1.8g、ペンタエリスリチルテトラキス3-ラウリルチオプロピオネート住友化学社製、商品名:スミライザーTP-D0.9gを加え、次に、重合体溶液を、常温、24時間で蒸発させ、更に55°Cで12時間減圧乾燥し、重合体を得た。重合体の評価結果を表3に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表3に示す。"